(57)【要約】【課題】  表面を透光性の金属膜層として、その下面側に透光部のパターンを付けたものであって、多品種少量生産に適した成形品を得ることを課題とする。また、本発明はこのような成形品の製造方法を得ることを課題とする。【解決手段】  成形樹脂層２の表面に少なくとも透光性の金属膜層３７が形成され、成形樹脂層の裏面に少なくとも遮光部のみに形成される遮光層３８が設けられた裏面側から照光可能な成形同時加飾成形品４である。また基体シート３０ａ上に少なくとも透光性の金属膜層３７が形成された転写シートＡ１を加飾シートとして用いてＡ金型６側に設置し、基体シート３１ｂ上に少なくとも遮光部のみに形成される遮光層３８が設けられた転写シートＢ３を加飾シートとして用いてＢ金型７側に設置し、Ａ金型とＢ金型とを型締めし、成形樹脂を注入し、冷却固化させた後、型開きして得ることを特徴とする成形同時加飾成形品の製造方法である。【選択図】    図１
2006095690.tif 000002
【特許請求の範囲】
【請求項１】
成形樹脂層の表面に少なくとも透光性の金属膜層が形成され、前記成形樹脂層の裏面に少なくとも遮光部のみに形成される遮光層が設けられた、裏面側から照光可能な成形同時加飾成形品。
【請求項２】
基体シート上に少なくとも透光性の金属膜層が形成された加飾シートをＡ金型側に設置し、基体シート上に少なくとも遮光部のみに形成される遮光層が設けられた加飾シートをＢ金型側に設置し、Ａ金型とＢ金型とを型締めし、成形樹脂を注入し、冷却固化させた後、型開きして得ることを特徴とする請求項１に記載の成形同時加飾成形品の製造方法。 
【発明の詳細な説明】
【技術分野】
【０００１】
この発明は、裏面から照光可能な成形同時加飾成形品に関する。
【背景技術】
【０００２】
従来の裏面から照光可能な加飾成形品は、照光時において透光部のパターンが明るく照らされる点と、非照光時において製品全体が美麗な意匠を呈する点とを重視してデザイン設計がされていた。
しかし近年は、裏面から光源で照らすと透光部のパターンが浮き出る視認性を有するが、裏面から光源で照らされていない状態では透光部のパターンが周囲の遮光部と同化して、その存在がわからなくなるような意匠を呈する照光可能な加飾成形品が望まれている。
【０００３】
そのような加飾成形品の発明としては、非照光時の透光部と遮光部との色差を少なくして同系色の色相にし、透光部と遮光部との光線透過率に差をつけるという特許文献１の発明があった。
【０００４】
【特許文献１】特開２００１−３４７５３９号
【発明の開示】
【発明が解決しようとする課題】
【０００５】
裏面から光源で照らされていない状態では透光部のパターンが周囲の遮光部と同化して、その存在がわからなくなるような意匠を呈する照光可能な加飾成形品として、成形品の表面側に透光部及び遮光部に形成される透光性の金属薄膜、遮光部のみに形成される遮光層を視覚側から順次積層することは好ましい選択である。
一方、意匠の良否は人の趣味感覚に大きく依存するので、同一金属薄膜を形成し、透光部のパターンを変更した加飾成形品の多品種少量生産の要求もある。
【０００６】
表面を透光性の金属膜層として、その下面側に透光部のパターンを付けた成形品を成形同時加飾成形法により作成するには、転写シートとして、基体シート上に金属膜層を形成し、その上にパターン状の遮光層を形成した転写シートを使うことが考えられる。
通常、透光性の金属膜層の上には、その後に形成する層との密着を図るためアンカー層を設ける。当該アンカー層の材質は、熱可塑性樹脂では金属膜層との密着性が悪いため、熱硬化性樹脂が使用される。
【０００７】
しかし、印刷インキなどに使用する熱硬化性樹脂は、完全に硬化させるとその後に形成する遮光層との密着が悪く、半硬化状態にすれば密着性は改善されるもののそのまま放置した場合には経時的に物性が変化して半硬化状態を維持できなくなる。一方で、金属膜層は形成後そのままに保持すると、錆びたり腐食したりする。したがって、金属膜層形成後は、直ちにアンカー層をコートし、アンカー層を半硬化させた状態で短時間内に遮光層や接着層までコートし、転写シートを完成せざるを得ない。
【０００８】
このため、転写シート完成後に、透光部のパターンの仕様が変更になれば、製造した転写シートが全て無駄となる。また、遮光層形成の工程で不具合が発生すれば、当該工程のみならず金属膜層の形成に要した労力、費用が全て無駄になる。
【０００９】
そこで、本発明は、表面を透光性の金属膜層として、その下面側にパターン状の遮光層を付けたものであって、多品種少量生産に適した成形品を得ることを課題とする。
また、本発明はこのような成形品の製造方法を得ることを課題とする。
【００１０】
本発明のその他の課題は以下の本発明の説明により明らかになる。
【課題を解決するための手段】
【００１１】
上記の課題を解決するために、本発明の第１態様は、成形樹脂層の表面に少なくとも透光性の金属膜層が形成され、前記成形樹脂層の裏面に少なくとも遮光部のみに形成される遮光層が設けられた裏面側から照光可能な成形同時加飾成形品である。
本成形同時加飾成形品は、照光時に透光部のパターンのエッジがぼかされるという意匠的効果も合わせもっている。これは遮光層と金属膜層の間隔が離れているために、金属膜層上に、遮光層で遮光される領域と、まったく遮光されない領域と、一部の光が遮光される領域が生じるからである。すなわち、遮光層と金属膜層の間隔をＤ、遮光層に照射される光と遮光層の交角をαとすると、遮光層輪郭線上の一点が金属膜層に投影される点の位置は、当該輪郭線上の一点の真上の点から、Ｄ／ｔａｎα離れた点である。つまり、照射光の交角αが異なると投影点が異なる。交角αが異なる複数の照射光が照射されると透光部のパターンのエッジ部分では、部分遮光領域が生じて、エッジがぼかされる効果が生まれる。当該効果は、成形樹脂層が厚い場合や、照光光源として、面発光の光源や複数の点光源などを採用した場合に、より効果的に現れる。
【００１２】
また、本発明の第２態様は、基体シート上に少なくとも透光性の金属膜層が形成された加飾シートをＡ金型側に設置し、基体シート上に少なくとも遮光部のみに形成される遮光層が設けられた加飾シートをＢ金型側に設置し、Ａ金型とＢ金型とを型締めし、成形樹脂を注入し、冷却固化させた後、型開きして得ることを特徴とする成形同時加飾成形品の製造方法である。
本発明において、加飾シートには転写シートとインサートシートが含まれる。
【発明の効果】
【００１３】
本発明の裏面側から照光可能な成形同時加飾成形品は、透光性の金属膜層と遮光部のみに形成される遮光層とを成形樹脂層を挟んで別々に設けることを特徴としている。したがって、表面の透光性の金属膜層を変更することなく、裏面の、遮光層の位置、パターン、色を変えることにより、様々な意匠感を呈する成形同時加飾成形品を得ることができる効果がある。
【００１４】
また、本発明の成形同時加飾成形品の製造方法は、成形と同時に、表面に透光性の金属膜層を設け、裏面に遮光部のみに形成される遮光層を設けることができる効果がある。
さらに、従来の単一加飾シートを、金属膜層の加飾シートと、仕様の変更頻度が高い遮光層からなる加飾シートに分割したために、透光部のパターンの仕様が変更になっても、金属膜層の加飾シートはそのまま使用可能となる効果がある。
【発明を実施するための最良の形態】
【００１５】
本発明において、透光部のパターンとは、遮光層の有無により成形同時加飾成形品の裏面側から照射される光が透光性の金属薄膜に到達する透光部と、当該金属薄膜に到達しない遮光部から構成される透光・遮光のパターンを意味する。また、透光部のパターンは、遮光層が照射光の完全遮断を行うパターンのみに限られるものではなく、照射光の一部分を遮光し（あるいは照射光に含まれる一定波長の光を吸収乃至反射し）、残余を透光する透光・遮光のパターンであってもよい。
すなわち、透光部のパターンを形成するために本発明において用いられる遮光部のみに形成される遮光層は、裏面側からの照射光を遮光する層及び当該照射光をなんらか変化させて透光する層を意味する。
【００１６】
以下に実施例により、本発明にかかる成形同時加飾成形品とその製造方法をさらに説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【００１７】
まず、本発明の成形同時加飾成形品を説明する。
図１は、本発明にかかる成形同時加飾成形品の一例を説明する断面説明図である。本発明の成形同時加飾成形品４は、成形樹脂層２の表面側に接着層３５ａ、透光性の金属膜層３７、オーバーコート層３６と剥離層３１ａが順に設けられている。成形樹脂層２の裏面側に接着層３５ｂ、遮光部のみに形成される遮光層３８と剥離層３１ｂが順に設けられている。図中８は成形同時加飾成形品４の裏面に配置された光源である。
【００１８】
光源８からの光は、遮光層３８が存在する部分では遮光され、遮光層３８が存在しない部分では透光する。よって、成形樹脂層２の表面側に設けられた透光性の金属膜層３７は遮光部９と透光部１０に区別される。このため、成形同時加飾成形品４は、裏面から照光された場合に遮光層３８のパターン、色に応じた意匠を呈する。
【００１９】
一方、裏面からの照光が無い場合には、金属膜層３７は遮光層３８を覆い隠し、金属膜層全体が、金属色など金属膜層自体が有する属性に応じた意匠を呈する。
加飾シート(転写シートまたはインサートシート)を用いて成形同時加飾成形品４の表面側に透光性の金属膜層３７を形成する場合には、接着層３５ａは必須である。オーバーコート層３６は設けてもよく、また省略することもできる。転写シートを用いる場合において、オーバーコート層３６を省略するときには、剥離層３１ａが必須となる。
【００２０】
以上の構成を採用したので、表面に透光性の金属膜層３７を設けた成形同時加飾成形品を大量に生産しておき、ユーザーの要望に応じて裏面側の、遮光層３８の位置、パターンを適宜変更することにより、所望の意匠感を呈する成形同時加飾成形品４を得ることができる。つまり、裏面側の、遮光層３８の位置、パターンを適宜変更するのみでユーザーの要望に対応できるため、事前に表面側に金属膜層３７を設けておいても無駄にはならない。
【００２１】
遮光層３８のパターンの態様としては、木目柄、石目柄、布目柄、文字、幾何学模様、ベタパターンなどが挙げられる。
【００２２】
また、接着層３５ｂと剥離層３１ｂは無色でもよく、透光着色でもよい。遮光層３８に加えて、接着層３５ｂ及び／または剥離層３１ｂを透光着色することにより照光時に表現される意匠の自由度を増すことができる。
さらに、剥離層３１ａ(またはインサートシートを用いる場合に成形同時加飾成形品の表面に存置される基本シート)は無色でもよく、透光着色でもよい。透光着色の場合には金属膜層３７の呈する金属色に有彩色などを付加することができ、意匠の自由度を増すことができる。
【００２３】
つぎに、本発明の成形同時加飾成形品４の製造方法を説明する。
図２は、本発明に係る成形同時加飾成形品の製造方法の一例を説明する断面説明図である。本発明の成形同時加飾成形品４の製造方法は、基体シート３０ａ上に少なくとも透光性の金属膜層３７が形成された転写シートＡ１を加飾シートとして用いてＡ金型６側に設置し、基体シート３０ｂ上に少なくとも遮光部のみに形成される遮光層３８が設けられた転写シートＢ３を加飾シートとして用いてＢ金型７側に設置し、Ａ金型６とＢ金型７とを型締めし、成形樹脂を注入し、冷却固化させた後、型開きして得ることを特徴とする。
【００２４】
すなわち、成形同時加飾法によって、成形と同時に表面には透光性の金属膜層３７が形成され、裏面には遮光部のみに形成される遮光層３８が設けられる。したがって、従来の成形同時加飾成形品の製造工程とほとんど同じ工程で、本発明の成形同時加飾成形品４を得ることができる。
また、基体シート上に少なくとも透光性の金属膜層が形成された加飾シートを多量に製造するとともに、基体シート上に少なくとも遮光部のみに形成される遮光層が設けられた加飾シートを多品種少量製造し、両者を組み合わせて、成形同時加飾成形品の多品種少量生産を行うことができる。
【００２５】
なお、本発明では、両面について成形同時加飾法によって成形同時加飾成形品４を得る方法を示したが、先に片面について成形同時加飾法によって成形同時加飾成形品を得、その後、反対面に熱転写などによって加飾する場合であってもよい。このようにして、表面同一の半製品を多量に製造し、その後裏面に設ける遮光部のみに形成される遮光層のパターンなどを変更した完成品を作成する製造方法に適合させることもできる。
【００２６】
成形樹脂層２の材料としては、アクリル樹脂、アクリロニトリルスチレン樹脂、スチレン樹脂、ポリカーボネート樹脂、アクリロニトリルブタジエンスチレン樹脂、シリコン樹脂、ナイロン樹脂、ウレタン樹脂、熱可塑性エラストマー樹脂、ポリエチレン樹脂、ポリプロピレン樹脂などがあり、いずれも透光性を有するものを用いる。
【００２７】
次に、Ａ金型側に設置する転写シートＡの一例を説明する。
図３は転写シートＡを説明する断面説明図である。Ａ金型６側に設置する転写シートＡ１は、離型層３９ａを形成した基体シート３０ａ上にオーバーコート層３６、透光性の金属膜層３７及び接着層３５ａが順次積層されている。ただし、成形同時加飾成形品４について説明したようにオーバーコート層３６を省略することもできる。
【００２８】
成形樹脂に接着した後は基体シート３０ａと離型層３９ａが剥離除去され、オーバーコート層３６、透光性の金属膜層３７及び接着層３５ａの積層物が成形樹脂層２上に形成された成形同時加飾成形品４が得られる。なお、基体シート３０ａが離型性を有する場合は離型層３９ａを省略してもよい。また、オーバーコート層３６が剥離性を有しない場合は剥離層３１ａをさらに設ける必要がある。図３には、当該剥離層を設ける場合を仮定して、剥離層３１ａを図示している。
【００２９】
透光性の金属膜層３７の材質としては、アルミニウム、ニッケル、金、白金、クロム、鉄、銅、スズ、インジウム、銀、チタニウム、鉛、亜鉛などの金属、これらの合金または化合物が挙げられる。金属膜層３７を設ける前に密着性を向上させるためのアンカー層を設けておいても良い。
【００３０】
透光性の金属膜層３７の形成方法は、メッキのほか、真空蒸着法、スパッターリング法、イオンプレーティング法などが挙げられる。透光性の金属膜層３７の膜厚は５０Å〜５００Åが好ましい。膜厚がこの範囲であると、均一な膜を得易く、また、好ましい透光性が得られるためである。
【００３１】
オーバーコート層３６の材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂などを挙げることができ、離型層３９ａまたは剥離層３１ａからの剥離性に応じて、適宜、好ましい材料を選択する。
【００３２】
オーバーコート層３６の形成方法は、グラビア印刷、オフセット印刷、スクリーン印刷などの方法でも、塗装、ディッピング、リバースコーターなどの方法でもよい。オーバーコート層３６の膜厚は０．５μｍ〜５０μｍが好ましい。膜厚がこの範囲であると、好ましいオーバーコート性が得られ、また、オーバーコート層形成後の当該層の乾燥が容易となる。
【００３３】
次に、本発明のＢ金型側に設置する転写シートＢの一例を説明する。
図４は転写シートＢ３を説明する断面説明図である。本発明のＢ金型側に設置する転写シートＢ３は、離型層３９ｂを形成した基体シート３０ｂ上に剥離層３１ｂ、遮光部のみに形成される遮光層３８及び接着層３５ｂが順次積層されている。
【００３４】
遮光層３８の材質は、アクリル系樹脂、ウレタン系樹脂、ポリエステル系樹脂、エポキシ系樹脂、ビニル系樹脂、硝化綿系樹脂、塩化ゴム系樹脂などの樹脂バインダーに、着色顔料や体質顔料、着色染料などの着色剤を含有させたものを挙げることができるが、特に限定されない。
【００３５】
遮光層３８の形成方法は、グラビア、オフセット、スクリーンなどの各種印刷方法を挙げることができる。遮光層３８の膜厚は０．５μｍ〜５０μｍが好ましい。膜厚がこの範囲であると、裏面からの照光時に透光部のパターンが光源の光を適度に変化させ、意匠効果が大きくなり、また、遮光層形成後、当該層の乾燥が容易となるからである。
【００３６】
次に転写シートＡ１と転写シートＢ３に共通する部材について説明する。
基体シート３０ａ、３０ｂの材質は、ポリプロピレン系樹脂、ポリエチレン系樹脂、ポリアミド系樹脂、ポリエステル系樹脂、アクリル系樹脂、ポリ塩化ビニル系樹脂、ポリカーボネート系樹脂、ポリウレタン系樹脂、ポリスチレン系樹脂、アセテート系樹脂、ポリアミド系樹脂などの樹脂シート、アルミニウム箔、銅箔などの金属箔、グラシン紙、コート紙、セロハンなどのセルロース系シート、及びこれらが複合されたシートなどが好ましい。
【００３７】
基体シート３０ａ、３０ｂの膜厚は５μｍ〜５ｍｍが好ましい。膜厚がこの範囲であると、シートは適度な剛性を有するので、遮光層３８などの転写層を好適に支持することができる。さらに、適度な剛性を有するので、シートの取り扱いが容易となる。
基体シート３０ａ、３０ｂの形成方法は、押出成形、カレンダー成形、キャストなどの汎用の製膜方法で構わない。なお、基体シート３０は、必要に応じて印刷層を形成する側の表面に予めコロナ放電処理、プラズマ処理、易接着プライマーコート処理などの易接着処理を施しておいてもよい。
【００３８】
離型層３９ａ、３９ｂ、剥離層３１ｂ及び必要に応じて設ける剥離層３１ａの材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂などを挙げることができ、離型層からの剥離性に応じて、適宜、好ましい材料を選択する。剥離層３１ａ、３１ｂに着色する場合には、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂などの樹脂をバインダーとし透光性の金属顔料や無機顔料染料などを着色剤として含有する透光性インキを用いて形成するとよい。
【００３９】
離型層３９ａ、３９ｂ、剥離層３１ｂ及び必要に応じて設ける剥離層３１ａの形成方法は、グラビア印刷、オフセット印刷、スクリーン印刷などの方法でも、塗装、ディッピング、リバースコーターなどの方法でもよい。離型層３９ａ、３９ｂ、剥離層３１ｂ及び必要に応じて設ける剥離層３１ａの膜厚は０．５μｍ〜５０μｍが好ましい。膜厚がこの範囲であると、適度な離型性または剥離性を得ることができ、また、これらの層形成後の、当該層の乾燥も容易となるからである。
【００４０】
接着層３５ａ、３５ｂの材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、成形樹脂との接着性に応じて、適宜、好ましい材料を選択する。接着層３１ａに着色する場合は、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂などの樹脂をバインダーとし透光性の金属顔料や無機顔料染料などを着色剤として含有する透光性インキを用いて形成するとよい。
【００４１】
接着層３５ａ、３５ｂの形成方法は、グラビア、オフセット、スクリーンなどの各種印刷方法や、グラビアコート、リバースコート、ロールコート、コンマコート、リップコートなどのコート法でもよい。また、塗装、ディッピングなどの方法でもよい。接着層３５ａ、３５ｂの膜厚は０．５μｍ〜１０μｍが好ましい。膜厚がこの範囲であると、十分な密着が得られ、また、接着層形成後の当該層の乾燥も容易になるからである。
【００４２】
なお、これまでは特に転写シートの例を示したが、転写シートの代わりに、成形樹脂層２に接着した後も、基体シートが成形樹脂層２上に存置されるインサートシートを加飾シートとして用いて、成形同時加飾成形品４を形成してもよい。インサートシートは前記転写シートの離型層、剥離層を省略する以外は、転写シートと同様にして形成するとよい。
【００４３】
転写シートやインサートシートは、金型内に設置する前に、金型プレス法、圧空プレス法、真空成形法などにより予備成形を行ってもよいし、型締めする前に、金型内で金型キャビティから真空吸引する方法などにより予備成形を行ってもよい。また、金型内での位置決めをするために、印刷によるマーキングを施したり、トムソン型でのパンチ加工などにより位置決め穴を設けても良い。
【実施例１】
【００４４】
厚み５０μｍの易接着処理されたポリエチレンテレフタレートフィルム上に、ウレタン系樹脂のインキを用いてオーバーコート層を形成し、次いでアクリル系２液硬化型樹脂のインキを用いて蒸着アンカー層をグラビア印刷法により形成した。
これを１８０℃×３０秒／ｍの条件で熱処理した後、全面に厚み２００±５０Åのアルミニウム金属膜層を真空蒸着法により形成した。次いで、ポリカーボネート系樹脂のインキを用いて接着層をスクリーン印刷法により形成し、転写シートＡを得た。
【００４５】
一方、厚み２５μｍの易接着処理されたポリエチレンテレフタレートフィルム上に、アクリル系樹脂のインキを用いて剥離層を形成し、次いでポリエステル系の２液硬化型樹脂からなる黒インキを用いて、抜きパターンの文字を形成する遮光層をスクリーン印刷法により形成した後、８０℃×１５分にて熱乾燥した。次いで、塩化ビニル系樹脂のインキを用いて接着層をスクリーン印刷法により形成し、転写シートＢを得た。
【００４６】
上記の転写シートＡ、Ｂを金型内に配置し、出光石油製ポリカーボネート成形樹脂「タフロンＩＲ１７００」を射出し、冷却固化させて取り出したところ、成形樹脂の表面に金属膜層が形成され、裏面に遮光部のみに形成される遮光層が形成された成形同時加飾成形品が得られた。
【００４７】
この成形同時加飾成形品の用途は照明器具筐体である。この成形同時加飾成形品において、日本電色工業製全光線透過率測定器ＭＯＤＥＬ１００１ＤＰを用いて遮光層が形成されていない箇所の全層の全光線透過率Ｘ（％）を測定したところＸ＝４．５であった。同様にして遮光層が形成されている箇所の全光線透過率（％）を測定すると＝０．１であった。裏面から光源により照らされた状態では、文字パターンが浮き上がり、当該文字パターンを明確に視覚認識することができた。この照明器具筐体は、光源により照らされていない状態では全体がクロムメッキ調の重厚感のある金属調意匠を呈していた。
【実施例２】
【００４８】
厚み３８μｍのポリエチレンテレフタレートフィルム上に、メラミン系樹脂からなる透明インキを用いて離型層をグラビア印刷法により形成し、次いでアクリル系樹脂からなる透明インキを用いて剥離層、シアノアクリレート系樹脂からなる透明インキを用いてオーバーコート層をグラビア印刷法により順次形成した。
【００４９】
次いで、アクリル系の２液硬化型樹脂からなる透明インキを用いて蒸着アンカー層をグラビア印刷法により形成し、１８０℃×３０秒／ｍの条件で熱処理した後、全面に厚み１００±５０Åのスズ金属膜層を真空蒸着法により形成した。
次いで、塩化ビニル−酢酸ビニル系樹脂からなる透明インキを用いて、全面ベタパターンの接着層をグラビア印刷法により形成して転写シートＡを得た。
【００５０】
一方、厚み１００μｍの易接着処理されたポリカーボネートフィルム上にポリエステル系の２液硬化型樹脂からなる黒インキを用いて、抜きパターンの文字を形成する遮光層をスクリーン印刷法により形成した後、塩化ビニル系樹脂のインキを用いて接着層をスクリーン印刷法により形成し、８０℃×１５分にて熱乾燥してインサートシートを得た。
【００５１】
上記の転写シートＡ及びインサートシートを金型内に配置し、東レ製アクリロニトリルブタジエンスチレン成形樹脂「トヨラック９２０」を射出し、冷却固化させて取り出したところ、成形樹脂の表面に金属膜層が形成され、裏面に遮光部のみに形成される遮光層が形成された成形同時加飾成形品が得られた。
【００５２】
この成形同時加飾成形品の用途は家電製品筐体である。この成形同時加飾成形品において、日本電色工業製全光線透過率測定器ＭＯＤＥＬ１００１ＤＰを用いて遮光層が形成されていない箇所の全層の全光線透過率Ｘ（％）を測定したところＸ＝４．５であった。同様にして遮光層が形成されている箇所の全光線透過率（％）を測定すると＝０．１であった。裏面から光源により照らされた状態では、文字パターンが浮き上がり、文字パターンを明確に視覚認識することができた。この家電製品筐体は、光源により照らされていない状態では全体がクロムメッキ調の重厚感のある金属調意匠を呈していた。
【産業上の利用可能性】
【００５３】
本発明により得られる成形同時加飾成形品は、通信機器、照明機器、家電製品、情報機器、住宅機器、事務機器、自動車部品などに利用されるパネル部材などに用いることができる。
【図面の簡単な説明】
【００５４】
【図１】本発明に係る成形同時加飾成形品の一例を示す断面説明図である。
【図２】本発明に係る成形同時加飾成形品の製造方法の一例を示す断面説明図である。
【図３】本発明に係る成形同時加飾成形品を製造するための転写シートＡの一例を示す断面説明図である。
【図４】本発明に係る成形同時加飾成形品を製造するための転写シートＢの一例を示す断面説明図である。
【００５５】
１  転写シートＡ
２  成形樹脂層
３  転写シートＢ
４  成形同時加飾成形品
６  Ａ金型
７  Ｂ金型
８  光源
９  遮光部
１０  透光部
３０ａ、３０ｂ  基体シート
３１ａ、３１ｂ  剥離層
３５ａ、３５ｂ  接着層
３６  オーバーコート層
３７  透光性の金属膜層
３８  遮光層
３９ａ、３９ｂ  離型層
【図１】
2006095690.tif 000003
【図２】
2006095690.tif 000004
【図３】
2006095690.tif 000005
【図４】
2006095690.tif 000006